Patent RU-2675564-C1 (RU)
Title: Водные дисперсии, включающие полимеры, изготовляемые многостадийным способом, и композиции покрывающих агентов, включающие их
Inventor: KORTEN KATRIN
IPC: C09D123/00
Filed: 2016-01-08
Granted: 2018-12-19
Abstract: Изобретение относится к водным дисперсиям, содержащим полимеры, получаемые многостадийным способом, а также к композициям покрывающих материалов. Водная дисперсия, содержащая по меньшей мере один полимер и получаемая I) полимеризацией смеси олефиново ненасыщенных мономеров А, содержащей по меньшей мере один мононенасыщенный сложный эфир (мет)акриловой кислоты, имеющий незамещенный алкильный радикал, и по меньшей мере один винилово мононенасыщенный мономер, имеющий ароматический радикал на виниловой группе, эмульсионной полимеризацией в воде, применяя эмульгатор и растворимый в воде инициатор, причем полимер, полученный из мономеров А, имеет температуру стеклования от 10 до 55°С, II) полимеризацией смеси олефиново ненасыщенных мономеров В, содержащей по меньшей мере один полиолефиново ненасыщенный мономер, по меньшей мере один мононенасыщенный сложный эфир (мет)акриловой кислоты, имеющий незамещенный алкильный радикал, и по меньшей мере один винилово мононенасыщенный мономер, имеющий ароматический радикал на виниловой группе, эмульсионной полимеризацией в воде, применяя эмульгатор и растворимый в воде инициатор, в присутствии полимера, полученного на стадии I), причем концентрация мономеров 6.0 мас. % в реакционном растворе не превышалась на протяжении периода реакции, III) полимеризацией смеси олефиново ненасыщенных мономеров С, содержащей по меньшей мере одну альфа-бета-ненасыщенную карбоновую кислоту, по меньшей мере один мононенасыщенный сложный эфир (мет)акриловой кислоты, имеющий алкильный радикал, замещенный одной или несколькими гидроксильными группами, и по меньшей мере один мононенасыщенный сложный эфир (мет)акриловой кислоты, имеющий незамещенный алкильный радикал, эмульсионной полимеризацией в воде, применяя эмульгатор и растворимый в воде инициатор, в присутствии полимера, полученного на стадии II), причем концентрация мономеров 6.0 мас. % в реакционном растворе не превышалась на протяжении периода реакции, и IV) корректированием рН реакционного раствора до рН от 7.5 до 8.5, при этом a) смесь олефиново ненасыщенных мономеров А содержит по меньшей мере 50.0 мас. % одного или нескольких мономеров, имеющих растворимость в воде <0.5 г/л при 25°С, концентрация мономеров А 6.0 мас. % в реакционном растворе из стадии I) не превышалась и полученный в результате полимер после стадии I) имеет размер частиц от 20 до 110 нм, b) полимер, полученный из мономеров В, имеет температуру стеклования от -35 до 12°С и полученный в результате полимер после стадии II) имеет размер частиц от 130 до 200 нм, c) полимер, полученный из мономеров С, имеет температуру стеклования от -50 до 15°С и полученный в результате полимер после стадии III) имеет размер частиц от 150 до 280 нм. Изобретение также относится к пигментированному материалу водной грунтовки, содержащему водную дисперсию изобретения, к применению водной дисперсии изобретения в водных материалах грунтовки для улучшения адгезии, к способу получения многослойной красочной системы на подложке и к многослойной красочной системе, получаемой в соответствии с установленным способом. 5 н. и 7 з.п. ф-лы, 38 табл.